(57)【要約】【課題】耐水性が高く、耐衝撃性が高く、偏光度の高い偏光光学物品を安価に製造する。【解決手段】アシルセルロースシートで両方の面を挟持された偏光子シートからなるアシルセルロース系偏光板を内部に包埋して含む偏光光学物品。【選択図】なし【特許請求の範囲】
【請求項１】
アシルセルロースシートで両方の面を挟持された偏光子シートからなるアシルセルロース系偏光板を内部に包埋して含む偏光光学物品。
【請求項２】
該アシルセルロース系偏光板の全面がバックアップ樹脂層によって包埋された請求項１記載の偏光光学物品。
【請求項３】
該アシルセルロース系偏光板の１つの面に当該面と同形のアシルセルロース以外の樹脂シートが貼付され、該アシルセルロース系偏光板のもう１つの面ならびに外周面および樹脂シートの外周面にバックアップ樹脂が成形され、該アシルセルロース系偏光板の該もう１つの面ならびに外周面、および該樹脂シートと該バックアップ樹脂層とが密着または熱接合されてアシルセルロース系偏光板が包埋された請求項１記載の偏光光学物品。
【請求項４】
該アシルセルロース系偏光板の１つの面の少なくとも一部分にアシルセルロース以外の樹脂シートが貼付され、該アシルセルロース系偏光板のもう１つの面ならびに外周面および該１つの面の残りの面にバックアップ樹脂が成形され、該アシルセルロース系偏光板の該もう１つの面ならびに外周面、および該１つの面の残りの面、および該樹脂シートと該バックアップ樹脂層とが密着または熱接合されてアシルセルロース系偏光板が包埋された請求項１記載の偏光光学物品。
【請求項５】
該アシルセルロース系偏光板の１つの面に当該面と同形のアシルセルロース以外の樹脂シートが貼付され、該アシルセルロース系偏光板のもう１つの面にバックアップ樹脂が成形され、該アシルセルロース系偏光板の該もう１つの面と該バックアップ樹脂層とが密着または熱接合され、該アシルセルロース系偏光板の外周面、および該樹脂シートの外周面、および該バックアップ樹脂の外周面に耐久性被覆材が被覆されてアシルセルロース系偏光板が包埋された請求項１記載の偏光光学物品。
【請求項６】
該アシルセルロース系偏光板の１つの面に当該面と同形のアシルセルロース以外の第１の樹脂シートが貼付され、もう１つの面に当該面と同形のアシルセルロース以外の第２の樹脂シートが貼付され、該第２の樹脂シート面にバックアップ樹脂層が成形され、該第２の樹脂シート面と該バックアップ樹脂層とが密着または熱接合され、該アシルセルロース系偏光板の外周面、および該第１の樹脂シートの外周面、および該第２の樹脂シートの外周面、および該バックアップ樹脂の外周面に耐久性被覆材が被覆されてアシルセルロース系偏光板が包埋された請求項１記載の偏光光学物品。
【請求項７】
該アシルセルロース系偏光板の１つの面に当該面と同形のアシルセルロース以外の第１の樹脂シートが貼付され、もう１つの面に当該面と同形のアシルセルロース以外の第２の樹脂シートが貼付され、該第２の樹脂シート面ならびに外周面、および該アシルセルロース系偏光板の外周面、および該第１の樹脂シートの外周面にバックアップ樹脂層が成形され、該第２の樹脂シート面ならびに外周面、および該アシルセルロール系偏光板の外周面、および該第１の樹脂シートと該バックアップ樹脂層とが密着または熱接合されてアシルセルロース系偏光板が包埋された請求項１記載の偏光光学物品。
【請求項８】
該アシルセルロース系偏光板の１つの面の少なくとも一部分にアシルセルロース以外の第１の樹脂シートが貼付され、もう１つの面の少なくとも一部分にアシルセルロース以外の第２の樹脂シートが貼付され、該第２の樹脂シート面ならびに外周面ならびに残りの面、および該アシルセルロール系偏光板の外周面、および該第１の樹脂シートの外周面ならびに残りの面にバックアップ樹脂層が成形され、該第２の樹脂シート面ならびに外周面ならびに残りの面、および該アシルセルロース系偏光板の外周面、および該第１の樹脂シートならびに残りの面と該バックアップ樹脂層とが密着または熱接合されてアシルセルロース系偏光板が包埋された請求項１記載の偏光光学物品。
【請求項９】
該樹脂シートまたは第１の樹脂シートが、ポリカーボネート系樹脂、ポリ（メタ）アクリレート系樹脂、ポリアミド系樹脂、ポリウレタン系樹脂およびポリエステル系樹脂よりなる群から選択されるいずれか１の樹脂からなることを特徴とする請求項３〜８のいずれか１項に記載の偏光光学物品。
【請求項１０】
該樹脂シートまたは第１の樹脂シートが、キャスト成形法で製造されたシートであることを特徴とする請求項３〜９のいずれか１項に記載の偏光光学物品。
【請求項１１】
該樹脂シートまたは第１の樹脂シートが、延伸法で製造されたシートであることを特徴とする請求項３〜９のいずれか１項に記載の偏光光学物品。
【請求項１２】
該第２の樹脂シートが、ポリカーボネート系樹脂、ポリ（メタ）アクリレート系樹脂、ポリアミド系樹脂、ポリウレタン系樹脂およびポリエステル系樹脂よりなる群から選択されるいずれか１の樹脂からなることを特徴とする請求項６〜８のいずれか１項に記載の偏光光学物品。
【請求項１３】
該バックアップ樹脂層が、ポリカーボネート系樹脂、ポリ（メタ）アクリレート系樹脂、ポリアミド系樹脂、ポリウレタン系樹脂およびポリエステル系樹脂よりなる群から選択されるいずれか１の樹脂からなることを特徴とする請求項２〜１２のいずれか１項に記載の偏光光学物品。
【請求項１４】
偏光子シートをアシルセルロースシートで保護するアシルセルロース系偏光板をモールドにセットし、キャスト成形法で製造する、該アシルセルロース系偏光板を内部に包埋する偏光光学物品。
【請求項１５】
１）偏光子シートの両方の面にアシルセルロースシートを貼付してアシルセルロース系偏光板を製造し、
２）該アシルセルロース系偏光板を加熱して球面またはシリンダー形状に曲げ加工し、
３）該アシルセルロース系偏光板の１つの面に第１のバックアップ樹脂を射出成形し、
４）該アシルセルロース系偏光板のもう１つの面に、該アシルセルロース系偏光板から突出するように第２のバックアップ樹脂を射出成形して、該１のバックアップ樹脂と該第２のバックアップ樹脂とを該アシルセルロース系偏光板の外周面において密着または熱接合して該アシルセルロース系偏光板を包埋する
工程を含む偏光光学物品を製造する方法。
【請求項１６】
１）偏光子シートの両方の面にアシルセルロースシートを貼付してアシルセルロース系偏光板を製造し、
２）該アシルセルロース系偏光板の１つの面に当該面と同形の樹脂シートを貼付し、
３）該アシルセルロース系偏光板を、該樹脂シートが凸面になるように加熱して球面またはシリンダー形状に曲げ加工し、
４）該アシルセルロース系偏光板のもう１つの面および外周面にバックアップ樹脂を射出成形して、該樹脂シートと該バックアップ樹脂とを該アシルセルロース系偏光板の外周面において密着または熱接合して該アシルセルロース系偏光板を包埋する
工程を含む偏光光学物品を製造する方法。
【請求項１７】
１）偏光子シートの両方の面にアシルセルロースシートを貼付してアシルセルロース系偏光板を製造し、
２）該アシルセルロース系偏光板の１つの面の一部分に樹脂シートを貼付し、
３）該アシルセルロース偏光板を、該樹脂シートが凸面になるように加熱して球面またはシリンダー形状に曲げ加工し、
４）該アシルセルロース偏光板のもう１つの面および外周面ならびに該１つの面の残りの部分にバックアップ樹脂を射出成形して、該第１の樹脂シートと該バックアップ樹脂とを該アシルセルロース系偏光板の該１つの面において密着または熱接合して該アシルセルロース系偏光板を包埋する
工程を含む偏光光学物品を製造する方法。
【請求項１８】
１）偏光子シートの両方の面にアシルセルロースを貼付してアシルセルロース系偏光板を製造し、
２）該アシルセルロース系偏光板の１つの面に当該面と同形のアシルセルロース以外の樹脂シートを貼付し、
３）該アシルセルロース系偏光板を、該樹脂シートが凸面になるように加熱して球面またはシリンダー形状に曲げ加工し、
４）該アシルセルロース系偏光板のもう１つの面にバックアップ樹脂を射出成形して、該もう１つの面と該バックアップ樹脂とを密着または熱接合し、
５）該アシルセルロース系偏光板の外周面および該樹脂シートの外周面および該バックアップ樹脂の外周面に耐水性被覆材を被覆して該アシルセルロース系偏光板を包埋する
工程を含む偏光光学物品を製造する方法。
【請求項１９】
１）偏光子シートの両方の面にアシルセルロースを貼付してアシルセルロース系偏光板を製造し、
２）該アシルセルロース系偏光板の１つの面に当該面と同形のアシルセルロース以外の第１の樹脂シートを貼付し、
３）該アシルセルロース系偏光板のもう１つの面に当該面と同形のアシルセルロース以外の第２の樹脂シートを貼付し、
４）該アシルセルロース系偏光板を、該第１の樹脂シートが凸面になるように加熱して球面またはシリンダー形状に曲げ加工し、
５）該第２の樹脂シート面にバックアップ樹脂を射出成形して、該第２の樹脂シート面と該バックアップ樹脂とを密着または熱接合し、
６）該アシルセルロース系偏光板の外周面および該第１の樹脂シートの外周面および該第２の樹脂シートの外周面および該バックアップ樹脂の外周面に耐水性被覆材を被覆して該アシルセルロース系偏光板を包埋する
工程を含む偏光光学物品を製造する方法。
【請求項２０】
１）偏光子シートの両方の面にアシルセルロースシートを貼付してアシルセルロース系偏光板を製造し、
２）該アシルセルロース系偏光板の１つの面に当該面と同形のアシルセルロース以外の第１の樹脂シートを貼付し、
３）該アシルセルロース系偏光板のもう１つの面に当該面と同形のアシルセルロース以外の第２の樹脂シートを貼付し、
４）該アシルセルロース系偏光板の該第２の樹脂シート面および該アシルセルロース系偏光板の外周面にバックアップ樹脂を成形し、ついで
５）該アシルセルロース系偏光板の外周面において、該第１の樹脂シートと該第２の樹脂シートとバックアップ樹脂とを密着または熱接合して該アシルセルロース系偏光板を包埋する
工程を含む偏光光学物品を製造する方法。
【請求項２１】
１）偏光子シートの両方の面にアシルセルロースシートを貼付してアシルセルロース系偏光板を製造し、
２）該アシルセルロース系偏光板の１つの面の少なくとも一部分にアシルセルロース以外の第１の樹脂シートを貼付し、
３）該アシルセルロース系偏光板のもう１つの面の少なくとも一部分にアシルセルロース以外の第２の樹脂シートを貼付し、
４）該アシルセルロース系偏光板の該第２の樹脂シート面ならびに残りの面、および該アシルセルロース系偏光板の外周面、および該第１の樹脂シートの残りの面にバックアップ樹脂を成形し、ついで
５）該アシルセルロース系偏光板の外周面および該１つの面および該もう１つの面において、該第１の樹脂シートと該第２の樹脂シートとバックアップ樹脂とを密着または熱接合して該アシルセルロース系偏光板を包埋する
工程を含む偏光光学物品を製造する方法。
【請求項２２】
樹脂シートが貼付されたアシルセルロース系偏光板を打ち抜いた後に、該アシルセルロース系偏光板にバックアップ樹脂を成形する請求項１６、１８〜２０のいずれか１項に記載の偏光光学物品を製造する方法。
【発明の詳細な説明】
【技術分野】
【０００１】
本発明は、高い耐水性、高い耐衝撃性および高い偏光度を有する偏光光学物品、例えば、偏光ゴーグル、偏光サングラス、偏光度付きゴーグル、偏光度付きサングラス、偏光シールドなどの偏光光学物品を提供する技術に関する。
【背景技術】
【０００２】
太陽光やライトの反射光による眩しさを防止する目的で、偏光性能を有する眼鏡やサングラスやゴーグルなどの偏光光学物品が使用されている。
こうした偏光光学物品として、偏光子シートの両面をガラスで覆った偏光性ガラスレンズが知られているが、衝撃に弱い欠点があった。
【０００３】
また、偏光子シートを２枚のポリカーボネートシートで挟持した積層構造のポリカーボネート系偏光板を射出成形機の金型にインサートし、バックアップ樹脂としてポリカーボネート樹脂を射出成形する、射出成形法偏光性ポリカーボネートレンズが知られている（特許文献１）。この方法は、高価なポリカーボネート系偏光板を使う必要があった。
【０００４】
これに対し、偏光子シートを２枚のセルローストリアセテートフィルムで挟持した積層構造の、安価なセルローストリアセテート系偏光板を用いる偏光レンズの製造方法が知られている。
すなわち、セルローストリアセテート系偏光板の１つの面にプラスチックフィルムを貼付、積層し、得られた積層体を射出成形機の金型にインサートし、プラスチックフィルム面にバックアップ樹脂を射出成形する光学用積層成形品の製造方法が提案されている（特許文献２）。
【０００５】
また、セルローストリアセテート系偏光板を用いる別の偏光レンズの製造方法として、セルローストリアセテート系偏光板の１つの面に熱可塑性樹脂フィルムを貼着積層し、ついで、得られた積層シートを射出成形機の金型にインサートし、熱可塑性樹脂フィルムを貼着した面とは反対側のもう１つの面にバックアップ樹脂を射出成形する積層成形品の製造方法が提案されている（特許文献３）。
【０００６】
また、射出成形法とは異なる方法としてキャスト成形法があり、偏光子シートを挿入したガラスモールドにモノマーを充填し、キャスト成形する、キャスト成形法偏光性レンズの製造方法が知られている（特許文献４）。
【先行技術文献】
【特許文献】
【０００７】
【特許文献１】特開平８−５２８１７号公報
【特許文献２】特開２００１−３５３７４７号公報
【特許文献３】特開２００６−１５０９１６号公報
【特許文献４】特開２００９−３３０３号公報
【発明の概要】
【発明が解決しようとする課題】
【０００８】
特許文献２に開示された方法は、貼付するプラスチックフィルムがバックアップ樹脂と熱接合するように、バックアップ樹脂側に配置されるために、この方法で製造する偏光光学物品の少なくとも１面は、耐水性の劣るセルローストリアセテートフィルムとなる。そのため、この方法で製造した偏光レンズや偏光サングラスは、水や汗にさらされると、表面から浸透した水分によって、偏光子シートとセルローストリアセテートフィルムの間の接着剤による接着力が弱まり、ついには、その界面で剥離するという問題があった。
【０００９】
特許文献３に開示された方法は、貼付する熱可塑性樹脂フィルムの反対側の、すなわち、セルローストリアセテート面にバックアップ樹脂を射出成形する方法である。この方法で得られる偏光光学物品は、偏光光学物品の両方の面とも、セルローストリアセテート以外の樹脂面となり、特許文献２に開示された方法に見られるように、耐水性の劣るセルローストリアセテートフィルムが表面にくることはない。しかし、この方法で製造した偏光光学物品でも、耐水性の劣る偏光子シートとセルローストリアセテートフィルムが偏光光学物品の端面に露出するため、端面から侵入した水分により偏光子とセルローストリアセテートフィルムがその界面で剥離するという問題があった。
【００１０】
また、特許文献４などに開示されたキャスト成形法による偏光レンズは、球面形状に曲げ加工した偏光子をガラスモールドに挿入する製造プロセスを採用している。しかし、偏光子シートは一般に数十μｍの厚みしかなく、物理強度が弱く、かつ、耐湿寸法安定性が悪いため、手や機械による取扱いには細心の注意を要するという問題があった。
【課題を解決するための手段】
【００１１】
上述した課題に鑑み、本発明者らは、アシルセルロース系偏光板を含み、耐水性をも付与された偏光光学物品について鋭意検討した結果、アシルセルロース系偏光板を包埋して外部に露出しない技術を確立することによってかかる課題を解決することに成功し、本発明を完成するに至った。
すなわち、本発明は、
［１］  アシルセルロースシートで両方の面を挟持された偏光子シートからなるアシルセルロース系偏光板を内部に包埋して含む偏光光学物品；
［２］  該アシルセルロース系偏光板の全面がバックアップ樹脂層によって包埋された前記［１］記載の偏光光学物品；
［３］  該アシルセルロース系偏光板の１つの面に当該面と同形のアシルセルロース以外の樹脂シートが貼付され、該アシルセルロース系偏光板のもう１つの面ならびに外周面および樹脂シートの外周面にバックアップ樹脂が成形され、該アシルセルロース系偏光板の該もう１つの面ならびに外周面、および該樹脂シートと該バックアップ樹脂層とが密着または熱接合されてアシルセルロース系偏光板が包埋された前記［１］記載の偏光光学物品；
［４］  該アシルセルロース系偏光板の１つの面の少なくとも一部分にアシルセルロース以外の樹脂シートが貼付され、該アシルセルロース系偏光板のもう１つの面ならびに外周面および該１つの面の残りの面にバックアップ樹脂が成形され、該アシルセルロース系偏光板の該もう１つの面ならびに外周面、および該１つの面の残りの面、および該樹脂シートと該バックアップ樹脂層とが密着または熱接合されてアシルセルロース系偏光板が包埋された前記［１］記載の偏光光学物品；
［５］  該アシルセルロース系偏光板の１つの面に当該面と同形のアシルセルロース以外の樹脂シートが貼付され、該アシルセルロース系偏光板のもう１つの面にバックアップ樹脂が成形され、該アシルセルロース系偏光板の該もう１つの面と該バックアップ樹脂層とが密着または熱接合され、該アシルセルロース系偏光板の外周面、および該樹脂シートの外周面、および該バックアップ樹脂の外周面に耐久性被覆材が被覆されてアシルセルロース系偏光板が包埋された前記［１］記載の偏光光学物品；
［６］  該アシルセルロース系偏光板の１つの面に当該面と同形のアシルセルロース以外の第１の樹脂シートが貼付され、もう１つの面に当該面と同形のアシルセルロース以外の第２の樹脂シートが貼付され、該第２の樹脂シート面にバックアップ樹脂層が成形され、該第２の樹脂シート面と該バックアップ樹脂層とが密着または熱接合され、該アシルセルロース系偏光板の外周面、および該第１の樹脂シートの外周面、および該第２の樹脂シートの外周面、および該バックアップ樹脂の外周面に耐久性被覆材が被覆されてアシルセルロース系偏光板が包埋された前記［１］記載の偏光光学物品；
［７］  該アシルセルロース系偏光板の１つの面に当該面と同形のアシルセルロース以外の第１の樹脂シートが貼付され、もう１つの面に当該面と同形のアシルセルロース以外の第２の樹脂シートが貼付され、該第２の樹脂シート面ならびに外周面、および該アシルセルロース系偏光板の外周面、および該第１の樹脂シートの外周面にバックアップ樹脂層が成形され、該第２の樹脂シート面ならびに外周面、および該アシルセルロール系偏光板の外周面、および該第１の樹脂シートと該バックアップ樹脂層とが密着または熱接合されてアシルセルロース系偏光板が包埋された前記［１］記載の偏光光学物品；
［８］  該アシルセルロース系偏光板の１つの面の少なくとも一部分にアシルセルロース以外の第１の樹脂シートが貼付され、もう１つの面の少なくとも一部分にアシルセルロース以外の第２の樹脂シートが貼付され、該第２の樹脂シート面ならびに外周面ならびに残りの面、および該アシルセルロール系偏光板の外周面、および該第１の樹脂シートの外周面ならびに残りの面にバックアップ樹脂層が成形され、該第２の樹脂シート面ならびに外周面ならびに残りの面、および該アシルセルロース系偏光板の外周面、および該第１の樹脂シートならびに残りの面と該バックアップ樹脂層とが密着または熱接合されてアシルセルロース系偏光板が包埋された前記［１］記載の偏光光学物品；
［９］  該樹脂シートまたは第１の樹脂シートが、ポリカーボネート系樹脂、ポリ（メタ）アクリレート系樹脂、ポリアミド系樹脂、ポリウレタン系樹脂およびポリエステル系樹脂よりなる群から選択されるいずれか１の樹脂からなることを特徴とする前記［３］〜［８］のいずれか１に記載の偏光光学物品；
［１０］  該樹脂シートまたは第１の樹脂シートが、キャスト成形法で製造されたシートであることを特徴とする前記［３］〜［９］のいずれか１に記載の偏光光学物品；
［１１］  該樹脂シートまたは第１の樹脂シートが、延伸法で製造されたシートであることを特徴とする前記［３］〜［９］のいずれか１に記載の偏光光学物品；
［１２］  該第２の樹脂シートが、ポリカーボネート系樹脂、ポリ（メタ）アクリレート系樹脂、ポリアミド系樹脂、ポリウレタン系樹脂およびポリエステル系樹脂よりなる群から選択されるいずれか１の樹脂からなることを特徴とする前記［６］〜［８］のいずれか１に記載の偏光光学物品；
［１３］  該バックアップ樹脂層が、ポリカーボネート系樹脂、ポリ（メタ）アクリレート系樹脂、ポリアミド系樹脂、ポリウレタン系樹脂およびポリエステル系樹脂よりなる群から選択されるいずれか１の樹脂からなることを特徴とする前記［２］〜［１２］のいずれか１に記載の偏光光学物品；
［１４］  偏光子シートをアシルセルロースシートで保護するアシルセルロース系偏光板をモールドにセットし、キャスト成形法で製造する、該アシルセルロース系偏光板を内部に包埋する偏光光学物品；
［１５］  １）偏光子シートの両方の面にアシルセルロースシートを貼付してアシルセルロース系偏光板を製造し、
２）該アシルセルロース系偏光板を加熱して球面またはシリンダー形状に曲げ加工し、
３）該アシルセルロース系偏光板の１つの面に第１のバックアップ樹脂を射出成形し、
４）該アシルセルロース系偏光板のもう１つの面に、該アシルセルロース系偏光板から突出するように第２のバックアップ樹脂を射出成形して、該１のバックアップ樹脂と該第２のバックアップ樹脂とを該アシルセルロース系偏光板の外周面において密着または熱接合して該アシルセルロース系偏光板を包埋する
工程を含む偏光光学物品を製造する方法；
［１６］  １）偏光子シートの両方の面にアシルセルロースシートを貼付してアシルセルロース系偏光板を製造し、
２）該アシルセルロース系偏光板の１つの面に当該面と同形の樹脂シートを貼付し、
３）該アシルセルロース系偏光板を、該樹脂シートが凸面になるように加熱して球面またはシリンダー形状に曲げ加工し、
４）該アシルセルロース系偏光板のもう１つの面および外周面にバックアップ樹脂を射出成形して、該樹脂シートと該バックアップ樹脂とを該アシルセルロース系偏光板の外周面において密着または熱接合して該アシルセルロース系偏光板を包埋する
工程を含む偏光光学物品を製造する方法；
［１７］  １）偏光子シートの両方の面にアシルセルロースシートを貼付してアシルセルロース系偏光板を製造し、
２）該アシルセルロース系偏光板の１つの面の一部分に樹脂シートを貼付し、
３）該アシルセルロース偏光板を、該樹脂シートが凸面になるように加熱して球面またはシリンダー形状に曲げ加工し、
４）該アシルセルロース偏光板のもう１つの面および外周面ならびに該１つの面の残りの部分にバックアップ樹脂を射出成形して、該第１の樹脂シートと該バックアップ樹脂とを該アシルセルロース系偏光板の該１つの面において密着または熱接合して該アシルセルロース系偏光板を包埋する
工程を含む偏光光学物品を製造する方法；
［１８］  １）偏光子シートの両方の面にアシルセルロースを貼付してアシルセルロース系偏光板を製造し、
２）該アシルセルロース系偏光板の１つの面に当該面と同形のアシルセルロース以外の樹脂シートを貼付し、
３）該アシルセルロース系偏光板を、該樹脂シートが凸面になるように加熱して球面またはシリンダー形状に曲げ加工し、
４）該アシルセルロース系偏光板のもう１つの面にバックアップ樹脂を射出成形して、該もう１つの面と該バックアップ樹脂とを密着または熱接合し、
５）該アシルセルロース系偏光板の外周面および該樹脂シートの外周面および該バックアップ樹脂の外周面に耐水性被覆材を被覆して該アシルセルロース系偏光板を包埋する
工程を含む偏光光学物品を製造する方法；
［１９］  １）偏光子シートの両方の面にアシルセルロースを貼付してアシルセルロース系偏光板を製造し、
２）該アシルセルロース系偏光板の１つの面に当該面と同形のアシルセルロース以外の第１の樹脂シートを貼付し、
３）該アシルセルロース系偏光板のもう１つの面に当該面と同形のアシルセルロース以外の第２の樹脂シートを貼付し、
４）該アシルセルロース系偏光板を、該第１の樹脂シートが凸面になるように加熱して球面またはシリンダー形状に曲げ加工し、
５）該第２の樹脂シート面にバックアップ樹脂を射出成形して、該第２の樹脂シート面と該バックアップ樹脂とを密着または熱接合し、
６）該アシルセルロース系偏光板の外周面および該第１の樹脂シートの外周面および該第２の樹脂シートの外周面および該バックアップ樹脂の外周面に耐水性被覆材を被覆して該アシルセルロース系偏光板を包埋する
工程を含む偏光光学物品を製造する方法；
［２０］  １）偏光子シートの両方の面にアシルセルロースシートを貼付してアシルセルロース系偏光板を製造し、
２）該アシルセルロース系偏光板の１つの面に当該面と同形のアシルセルロース以外の第１の樹脂シートを貼付し、
３）該アシルセルロース系偏光板のもう１つの面に当該面と同形のアシルセルロース以外の第２の樹脂シートを貼付し、
４）該アシルセルロース系偏光板の該第２の樹脂シート面および該アシルセルロース系偏光板の外周面にバックアップ樹脂を成形し、ついで
５）該アシルセルロース系偏光板の外周面において、該第１の樹脂シートと該第２の樹脂シートとバックアップ樹脂とを密着または熱接合して該アシルセルロース系偏光板を包埋する
工程を含む偏光光学物品を製造する方法；
［２１］  １）偏光子シートの両方の面にアシルセルロースシートを貼付してアシルセルロース系偏光板を製造し、
２）該アシルセルロース系偏光板の１つの面の少なくとも一部分にアシルセルロース以外の第１の樹脂シートを貼付し、
３）該アシルセルロース系偏光板のもう１つの面の少なくとも一部分にアシルセルロース以外の第２の樹脂シートを貼付し、
４）該アシルセルロース系偏光板の該第２の樹脂シート面ならびに残りの面、および該アシルセルロース系偏光板の外周面、および該第１の樹脂シートの残りの面にバックアップ樹脂を成形し、ついで
５）該アシルセルロース系偏光板の外周面および該１つの面および該もう１つの面において、該第１の樹脂シートと該第２の樹脂シートとバックアップ樹脂とを密着または熱接合して該アシルセルロース系偏光板を包埋する
工程を含む偏光光学物品を製造する方法；
［２２］  樹脂シートが貼付されたアシルセルロース系偏光板を打ち抜いた後に、該アシルセルロース系偏光板にバックアップ樹脂を成形する前記［１６］、［１８］〜［２０］のいずれか１に記載の偏光光学物品を製造する方法
を提供する。
【００１２】
上記技術的課題を解決する本発明の技術手段は、偏光子シートの両方の面がアシルセルロースシートで保護されたアシルセルロース系偏光板をさらなるシートによって包埋して含む偏光光学物品を提供することにある。
【００１３】
本発明の他の技術手段は、偏光子シートをアシルセルロースシートで保護するアシルセルロース系偏光板を金型にインサートし、インサート成形法で製造する偏光光学物品において、該アシルセルロース系偏光板の前面、および後面に、バックアップ樹脂を射出成形し、該アシルセルロース系偏光板を内部に包埋する偏光光学物品にすることにある。
【００１４】
本発明の他の技術手段は、偏光子をアシルセルロースシートで保護するアシルセルロース系偏光板を金型にインサートし、インサート成形法で製造する偏光光学物品において、該アシルセルロース系偏光板の少なくとも１の面にアシルセルロース以外の第１の樹脂シートを貼付し、該第１の樹脂シートとは反対側の面にバックアップ樹脂を射出成形し、該第１の樹脂シートの端部とバックアップ樹脂とを密着、あるいは熱接合し、該アシルセルロース系偏光板を内部に包埋する偏光光学物品にすることにある。
【００１５】
本発明の他の技術手段は、偏光子をアシルセルロースシートで保護するアシルセルロース系偏光板を金型にインサートし、インサート成形法で製造する偏光光学物品において、該アシルセルロース系偏光板の少なくとも１つの面にアシルセルロース以外の第１の樹脂シートを貼付し、該第１の樹脂シートとは反対側の面にバックアップ樹脂を射出成形して作った、該アシルセルロース系偏光板の端面がレンズ表面に露出する偏光光学物品を耐水性被覆材で被覆する偏光光学物品にすることにある。
【００１６】
本発明の他の技術手段は、偏光子をアシルセルロースシートで保護するアシルセルロース系偏光板を金型にインサートし、インサート成形法で製造する偏光光学物品において、該アシルセルロース系偏光板の少なくとも１つの面にアシルセルロース以外の第１の樹脂シートを貼付し、該第１の樹脂シートとは反対側の面に、アシルセルロース以外の第２の樹脂シートを貼付し、第２の樹脂シートにバックアップ樹脂を射出成形し、第１の樹脂シートの端部とバックアップ樹脂とを密着、あるいは熱接合し、該アシルセルロース系偏光板を内部に包埋する偏光光学物品にすることにある。
【００１７】
本発明の他の技術手段は、偏光子をアシルセルロースシートで保護するアシルセルロース系偏光板を金型にインサートし、インサート成形法で製造する偏光光学物品において、該アシルセルロース系偏光板の少なくとも１つの面にアシルセルロース以外の第１の樹脂シートを貼付し、該第１の樹脂シートとは反対側の面に、アシルセルロース以外の第２の樹脂シートを貼付し、該第２の樹脂シートにバックアップ樹脂を射出成形して作った、該アシルセルロース系偏光板の端面がレンズ表面に露出する偏光光学物品を耐水性被覆材で被覆する偏光光学物品にすることにある。
【００１８】
本発明の他の技術手段は、第１の樹脂シートが、ポリカーボネート系樹脂、ポリ（メタ）アクリレート系樹脂、ポリアミド系樹脂、ポリウレタン系樹脂、ポリエステル系樹脂のいずれかのシートであることを特徴にする偏光光学物品にすることにある。
【００１９】
本発明の他の技術手段は、第１の樹脂シートが、キャスト成形法で作られたシートであることを特徴にする偏光光学物品にすることにある。
【００２０】
本発明の他の技術手段は、第１の樹脂シートが、延伸法で作られたシートであることを特徴にする偏光光学物品にすることにある。
【００２１】
本発明の他の技術手段は、第２の樹脂シートが、ポリカーボネート系樹脂、ポリ（メタ）アクリレート系樹脂、ポリアミド系樹脂、ポリウレタン系樹脂、ポリエステル系樹脂のいずれかのシートであることを特徴にする偏光光学物品にすることにある。
【００２２】
本発明の他の技術手段は、バックアップ樹脂が、ポリカーボネート系樹脂、ポリ（メタ）アクリレート系樹脂、ポリアミド系樹脂、ポリウレタン系樹脂、ポリエステル系樹脂のいずれかであることを特徴にする偏光光学物品にすることにある。
【００２３】
本発明の他の技術手段は、偏光子をアシルセルロースシートで保護するアシルセルロース系偏光板をモールドにセットし、キャスト成形法で製造する、該アシルセルロース系偏光板を内部に包埋する偏光光学物品にすることにある。
【００２４】
本明細書中において、シートまたは偏光板の「面」とは、長尺または円形のシートまたは偏光板の一番大きな面積を有する相反する２つの面のうちのいずれか１つの面をいい、「外周面」とは、該２つの面と直角をなす面をいう。
また、本明細書中において「密着」とは圧力をかけて複数の材料をくっつけることをいい、「熱接合」とは加熱下で複数の材料の接合する面を融解させてくっつけることをいう。
本明細書中において、「包埋する」とは、対象物が他の材料によって封じ込められることをいい、ここで対象物を封じ込めるために使用される他の材料には１または２種以上の材料が含まれる。
【発明の効果】
【００２５】
安価なアシルセルロース系偏光板、なかでもトリアセチルセルロース系偏光板（以下、本明細書中において「ＴＡＣ偏光板」という）を用い、高い耐水性、高い耐衝撃性、高い偏光度の偏光光学物品（例えば、偏光ゴーグル、偏光サングラス、偏光度付きゴーグル、偏光度付きサングラス、偏光シールド）を安価に提供できる。
【図面の簡単な説明】
【００２６】
【図１】実施例１〜１１で用いたＴＡＣ偏光板の断面図。
【図２】第２−１と第２−２の製造法で用いた第１の樹脂シートを貼付したＴＡＣ偏光板の断面図。
【図３】第３の製造法で用いた第１の樹脂シートと第２の樹脂シートを貼付したＴＡＣ偏光板の断面図。
【図４】実施例１の偏光光学物品の断面図。
【図５】実施例２〜１１の偏光光学物品の見取り図（形状Ａは、第１の樹脂シート、第２の樹脂シートを貼付したＴＡＣ偏光板の切り取り形状。球面形状Ｂは、曲げ加工した同偏光板の球面形状）。
【図６】実施例２〜７の偏光光学物品のＸ−Ｘ´断面図。
【図７】実施例８の偏光光学物品のＸ−Ｘ´断面図。
【図８】実施例９〜１１の偏光光学物品のＸ−Ｘ´断面図。
【発明を実施するための形態】
【００２７】
本発明は、第１の態様において、アシルセルロース系偏光板を包埋して含む偏光光学物品を提供する。
本発明の偏光光学物品に用いるアシルセルロース系偏光板は、１の偏光子シートの両方の面を２のアシルセルロースシートで挟持および保護する積層構造体である。
偏光子シートの主成分は、通常、ポリビニルアルコールまたはその変性体である。
偏光子シートは、通常、湿式法で製造する。
偏光子シートの一般的な製法は、ポリビニルアルコールまたはその変性体の水溶解物を、スリット状口金を通して凝固浴の中に押し出し、シート状に製膜する。ついで、延伸浴を通し、４倍前後の延伸倍率で１軸延伸する。
【００２８】
高い偏光度を得るために、１軸延伸する前の段階、あるいは１軸延伸中または１軸延伸した後の段階で、ヨウ素または二色性染料を偏光子シートにドープすることができる。
本発明で用いる偏光子シートには、ヨウ素ドーピング法または染料ドーピング法のいずれの方法をも適用できる。ヨウ素を用いるヨウ素ドーピング法は、染料ドーピング法と比べて、偏光子シートに固有の着色を与えることが少ないうえ、高い偏光度が得られやすいので好ましい。
さらに、ヨウ素でドーピングする前、ドーピング中またはドーピング後に染料で染色することによって、高い偏光度を付与し、かつ、サングラスなどに適する色相にすることも可能である。反面、ヨウ素ドーピング法によりドープした偏光子シートは耐熱性に劣る欠点がある。
【００２９】
一方、染料ドーピング法によりドーピングした偏光子シートは、ヨウ素ドーピング法による偏光子シートよりも高い耐熱性を有するが、染料によって偏光度が異なるので、色相によっては、偏光度が異なることがある。また、ヨウ素ドーピング法に比べると、偏光度がやや劣る傾向にあると言われている。
一方、偏光子シートの耐水性を高めるために、凝固浴または延伸浴に、ポリビニルアルコールと錯体を形成するホウ酸やアルミニウム化合物のような無機化合物を添加することができる。
本発明で用いる偏光子シートは、約０.１ｍｍ以下の厚さのシートであり、偏光度が約８０％以上、好ましくは約９５％以上であることが好ましい。
【００３０】
本発明で用いるアシルセルロースシートは、好ましくはアセチルセルロース、プロピルセルロース、ブチルセルロースなどのセルロースの脂肪酸エステルから製造される。なかでも、高い熱可塑性と溶媒への高い溶解性から、トリアセチルセルロース、ジアセチルセルロース、モノアセチルセルロースのようなアセチルセルロースが好ましく、トリアセチルセルロースを主成分にするアセチルセルロースが最も好ましい。
【００３１】
アシルセルロースシートの製法としては、一般に、押し出し成形法と、アシルセルロースを溶解した溶液を流延し、脱溶媒するキャスト製膜法が知られている。
押し出し成形法は、溶融したアシルセルロースを、押し出し成形機のスリット状口金からシート状に押し出し、引き取る製膜方法である。熱可塑性を高めるために、製膜前のアシルセルロースに可塑剤を加えることができる。また、口金から押し出したシートを、長手方向に延伸することもできる。
【００３２】
キャスト製膜法について、その製法の一つの態様を述べる。まず、原料であるアシルセルロースを、アセトンのような、低沸点で、かつアシルセルロースが高濃度に溶解する溶剤に溶解する。ついで、その溶液をベルトまたは平板の上へ流延し、加熱あるいは減圧処理により脱溶媒して、アシルセルロースシートにする。キャスト製膜法によれば、アシルセルロース分子に特定の向きの分子配向が与えられないので、光学的に均質なシートを製造することができる。そのため、キャスト製膜法により製造したアシルセルロースは、偏光子シートの保護シートとして好ましい。
【００３３】
アシルセルロースシートは、好ましくは約０.０１〜１.５ｍｍ、より好ましくは約０.０２〜１.２ｍｍの厚さである。厚さが約０.０１ｍｍ未満の場合はアシルセルロースシートの調製自体が困難になり、一方、厚さが約１.５ｍｍを超える場合は偏光板の曲げ加工（後述）において、曲げにくくなる傾向がある。また、特にキャスト製膜法では、厚さが約１.５ｍｍを超えると溶媒の除去が難しくなり、設備費が高額になる。
【００３４】
本発明で用いるアシルセルロース系偏光板は、偏光子シートとアシルセルロースシートとを接着剤または粘着剤を用いて貼り合わせて製造する。
【００３５】
本発明で用いる代表的な接着剤には、ポリビニルアルコール系、イソシアネート系、ポリウレタン系、ポリチオウレタン系、エポキシ系、酢酸ビニル系、アクリル系またはワックス系接着剤がある。
また、本発明で用いる代表的な粘着剤には、酢酸ビニル系、アクリル系粘着剤がある。
これらの接着剤あるいは粘着剤は、グラビアコーティング法、オフセットコーティング法、スクリーン印刷法など、通常用いられている塗布方法により、偏光子シート、アシルセルロースシートまたはその両方の貼り合わせる面に塗布する。接着剤あるいは粘着剤の塗布面で両者を積層し、貼り合せる。
【００３６】
アシルセルロース系偏光板は、好ましくは約１００μｍ〜３.５ｍｍ程度、より好ましくは約２００μｍ〜１.５ｍｍ程度の厚さである。厚さが約１００μｍ未満の場合は偏光板の製造が困難になり、一方、厚さが約３.５ｍｍを超える場合は、後述するように、偏光板を球面形状あるいはシリンダー形状に曲げ加工することが困難になる。
【００３７】
本発明で用いるバックアップ樹脂層は、好ましくはポリカーボネート系樹脂、ポリ（メタ）アクリレート系樹脂、ポリアミド系樹脂、ポリウレタン系樹脂またはポリエステル系樹脂からなる。
このうち、ポリカーボネート系樹脂としては、例えば、ポリビスフェノールＡを骨格成分にするポリカーボネート、１,１'−ジヒドロキシジフェニル−フェニルメチルメタン、１,１'−ジヒドロキシジフェニル−ジフェニルメタンまたは１,１'−ジヒドロキシ−３，３'−ジメチルジフェニル−２，２−プロパンを骨格成分にするポリカーボネートまたはそれらの共重合ポリカーボネートなどが含まれる。なかでも、良好な透明性と耐衝撃性から、ポリビスフェノールＡを骨格成分にするポリカーボネートが好ましい。
【００３８】
また、ポリ（メタ）アクリレート系樹脂としては、例えば、メチルメタアクリレート、シクロヘキシルメタクリレートなどの単重合体またはそれらの共重合体などが含まれる。なかでも、複屈折が小さく、光学的異方性が少ないこと、入手が容易で、押し出し成形しやすいことから、ポリメチルメタアクリレートが好ましい。
【００３９】
また、ポリアミド系樹脂としては、例えば、ヘキサメチレンジアミン、ｍ−キシリレンアミン、ビス（ｐ−アミノシクロヘキシル）メタン、３,３−ジメチル−４,４−ジアミノジシクロヘキシルメタンまたはトリメチルヘキサメチレンジアミンなどのジアミン成分と、アジピン酸、ドデカン二酸、イソフタル酸またはテレフタル酸などのジカルボン酸成分との重縮合物、またはカプロラクタムなどラクタム類の重縮合物などが含まれる。なかでも、特に高透明性である必要性から、非晶性ナイロンまたは透明ナイロンといわれているポリアミドが好ましく、商業的に入手可能なエムス（EMS  CHMEMIE）社の“グリルアミド（GRILAMID）”ＴＲ−５５、“グリルアミド”ＴＲ−９０、および、エボニック（Evonik）社の“トロガミド（TROGAMID）”ＣＸ−７３２３などが好ましい。
【００４０】
また、ポリウレタン系樹脂としては、例えば、ジイソシアネートとジオールのウレタン重合体などが含まれる。
このうち、ジイソシアネートとしては、例えば、トリレンジイソシアネート（ＴＤＩ）、メタキシレンジイソシアネート（ＭＤＩ）、ジフェニルメタン−４,４'−ジイソシアネート、ジフェニルエーテル−４,４'−ジイソシアネートおよび１,５−ナフタレンジイソシアネートに代表される芳香族ジイソシアネート類、および、ヘキサメチレンジイソシアネート、イソホロンジイソシアネート、水添ＴＤＩおよび水添ＭＤＩに代表される脂肪族ジイソシアネート類などが含まれる。これらのジイソシアネートは単独または混合して用いることができる。なかでも、黄変性が低いため、脂肪族ジイソシアネート類が好ましい。
一方、ジオールとしては、例えば、エチレングリコール、１,３−プロピレングリコール、１,４−ブチレングリコールおよび１,６−ヘキシレングリコールに代表される脂肪族グリコール類、ポリエチレングリコール、ポリプロピレングリコール、ポリエチレン・プロピレングリコールおよびポリテトラメチレングリコールに代表されるポリエーテル系グリコール類、カプロラクトン系、アジペート系およびコポリエステル系に代表されるポリエステル系グリコール類、カーボナート系グリコール類、および、ビスフェノールＡ、ビスフェノールＡのエチレンオキサイド付加物およびビスフェノールＡのプロピレンオキサイド付加物に代表される芳香族グリコール類などが含まれる。これらのジオールは、単独または混合して用いることができる。なかでも、無黄変性や耐加水分解性、透明性（非晶性）から、ポリエーテル系グリコール類およびポリエステル系グリコール類が好ましく、商業的に入手可能なBASF社のポリエステル系ポリウレタン“エラストラン（ELASTOLLAN）”ET590、“エラストラン”ET595、“エラストラン”ET598や、同社のポリエーテル系ポリウレタンなどが好ましい。
【００４１】
また、ポリエステル系樹脂としては、例えば、ジカルボン酸とジオールとのエステル重合体などが含まれる。ここで、ジカルボン酸としては、例えば、テレフタル酸およびイソフタル酸などの芳香族ジカルボン酸などが含まれ、ジオールとしては、例えば、エチレングリコール、ブチレングリコールおよび１,４−シクロヘキサンジメタノールなどが含まれる。高い透明性が得られることから、ポリエチレンテレフタレートおよびその共重合物、および、ポリブチレンテレフタレートおよびその共重合物が好ましい。
【００４２】
本発明で用いるバックアップ樹脂層は、アシルセルロース系偏光板の全面を包埋するように成形する場合、アシルセルロース系偏光板の１つの面および外周面を包埋するように成形する場合などがある。
本発明で用いるバックアップ樹脂は、プラ１レンズ、度付きレンズ、セミフィニッシュレンズなどの製造するレンズの用途により、一様な厚さにしたり、レンズ光路差を均一にして光学性能を良好にするためにレンズの部分によって変化させることができるが、一般的には０.５〜３.０ｍｍの厚さである。厚さが約０.５ｍｍ未満の場合は成形性が悪くなり、一方、厚さが約３.０ｍｍを超える場合は屈折力が生じて光学性能が低下する。
【００４３】
本発明で用いる第１の樹脂シートまたは第２の樹脂シートとしては、例えば、キャスト成形法で成形したキャスト法シート、および、熱可塑性樹脂の押し出し成形法で成形した押し出し法シートなどが含まれる。
第１の樹脂シートと第２の樹脂シートとは、同じ材料または異なる材料からなる場合がある。
【００４４】
このうち、キャスト法シートには２種類あり、アシルセルロース溶液からアシルスセルロースシートを製膜するときに用いたのと同じ方法による流延／脱溶媒法シートと、対置した２枚のガラス板の間にモノマーを充填し、重合する板間重合法シートとが含まれる。
【００４５】
このうち、流延／脱溶媒法シートとしては、例えば、アンダマンタン環やシクロペンタン環を主鎖に有する主鎖炭化水素樹脂やポリイミドなどのシートが含まれる。
【００４６】
また、板間重合法シートとしては、例えば、ポリメチルメタクリレートのような（メタ）アクリレート類やウレタン（メタ）アクリレート類のシートまたはポリウレタン樹脂などのシートが含まれる。
【００４７】
板間重合法は、流延／脱溶媒法と比べて、設備的また技術的に簡便な方法であり、本発明では板間重合法シートが好ましく用いられる。
【００４８】
キャスト法シートは、後述する押し出し法シートと比べて、ランダムな分子配向になりやすく、光学的に均一なシートが得られやすい。そのため、本発明の偏光光学物品は、キャスト法シートを第１の樹脂シートとする場合は、偏光度の低下が少なく、好ましい。
【００４９】
一方、押し出し法シートは、押し出し成形機のスリット状口金から熱可塑性樹脂をシート状に押し出し、引き取った樹脂シートである。
好ましく用いられる熱可塑性樹脂としては、例えば、ポリカーボネート系樹脂、ポリアミド系樹脂、ポリエステル系樹脂、ポリウレタン系樹脂、ポリスチレン系樹脂、メチルメタアクリレートやシクロヘキシルメタクリレートなどの単重合体または共重合体を含むポリ（メタ）アクリレート系樹脂、塩化ビニル系樹脂、ポリスチレン・メチルメタクリレート系樹脂、アクリロニトリル・スチレン系樹脂、ポリ−４−メチルペンテン−１樹脂、アンダマンタン環やシクロペンタン環を主鎖に有する主鎖炭化水素系樹脂、および、これらの間の透明性ポリマーアロイなどが含まれる。
【００５０】
なかでも、透明性、無色性、耐衝撃性、耐熱性、硬度などの観点から、ポリカーボネート系樹脂、ポリ（メタ）アクリレート系樹脂、ポリアミド系樹脂、ポリウレタン系樹脂およびポリエステル系樹脂、および、これらの間の透明性ポリマーアロイが好ましい。
【００５１】
押し出し法シートとして用いられるポリカーボネート系樹脂としては、例えば、ポリビスフェノールＡを骨格成分にするポリカーボネート、１,１'−ジヒドロキシジフェニル−フェニルメチルメタン、１,１'−ジヒドロキシジフェニル−ジフェニルメタン、１,１'−ジヒドロキシ−３,３'−ジメチルジフェニル−２,２−プロパンを骨格成分にするポリカーボネート、および、これらの共重合ポリカーボネートなどが含まれる。なかでも、良好な透明性と耐衝撃性の観点から、ポリビスフェノールＡを骨格成分にするポリカーボネートが好ましい。また、良好な耐衝撃性と耐薬品性の観点から、ポリビスフェノールＡを骨格成分にするポリカーボネートとポリエチレングリコールテレフタレートとのポリマーアロイも好ましい。
【００５２】
押し出し法シートとして用いられるポリ（メタ）アクリレート系樹脂としては、例えば、メチルメタアクリレート、シクロヘキシルメタクリレートなどの単重合体およびそれらの共重合体などが含まれる。なかでも、複屈折が小さく、光学的異方性が少ないこと、入手が容易で、押し出し成形しやすいことから、ポリメチルメタアクリレートが好ましい。
【００５３】
押し出し法シートとして用いられるポリアミド系樹脂としては、例えば、ヘキサメチレンジアミン、ｍ−キシリレンアミン、ビス（ｐ−アミノシクロヘキシル）メタン、３,３−ジメチル−４,４−ジアミノジシクロヘキシルメタンおよびトリメチルヘキサメチレンジアミンなどのジアミン成分と、アジピン酸、ドデカン二酸、イソフタル酸およびテレフタル酸などのジカルボン酸成分との重縮合物、および、カプロラクタムなどラクタム類の重縮合物などが含まれる。なかでも、高透明性である必要性から、非晶性ナイロンあるいは透明ナイロンといわれているポリアミドが好ましく、商業的に入手可能なエムス（EMS  CHMEMIE）社の“グリルアミド（GRILAMID）”ＴＲ−５５、“グリルアミド”ＴＲ−９０、エボニック（Evonik）社の“トロガミド（TROGAMID）”ＣＸ−７３２３などが好ましい。透明ナイロンは、一般的に、ポリカーボネート系樹脂よりも光学的異方性が少ない特徴がある。また、耐溶剤性がポリカーボネート系樹脂より高い傾向がある。
【００５４】
押し出し法シートとして用いられるポリウレタン系樹脂としては、例えば、ジイソシアネートとジオールとのウレタン重合体などが含まれる。
このうち、ジイソシアネートとしては、例えば、トリレンジイソシアネート（ＴＤＩ）、メタキシレンジイソシアネート（ＭＤＩ）、ジフェニルメタン−４,４'−ジイソシアネート、ジフェニルエーテル−４,４'−ジイソシアネートおよび１,５−ナフタレンジイソシアネートに代表される芳香族ジイソシアネート類、および、ヘキサメチレンジイソシアネート、イソホロンジイソシアネート、水添ＴＤＩおよび水添ＭＤＩに代表される脂肪族ジイソシアネート類などが含まれる。これらのジイソシアネートは単独または混合して用いることができる。黄変性が低いため、脂肪族ジイソシアネート類が好ましい。
【００５５】
一方、ジオールとしては、例えば、エチレングリコール、１,３−プロピレングリコール、１,４−ブチレングリコールおよび１,６−ヘキシレングリコールに代表される脂肪族グリコール類、ポリエチレングリコール、ポリプロピレングリコール、ポリエチレン・プロピレングリコールおよびポリテトラメチレングリコールに代表されるポリエーテル系グリコール類、カプロラクトン系、アジペート系およびコポリエステル系に代表されるポリエステル系グリコール類、カーボナート系グリコール類、ビスフェノールＡ、ビスフェノールＡのエチレンオキサイド付加物およびビスフェノールＡのプロピレンオキサイド付加物に代表される芳香族グリコール類などが含まれる。これらのジオールは、単独または混合して用いることができる。無黄変性や耐加水分解性、透明性（非晶性）から、ポリエーテル系グリコール類およびポリエステル系グリコール類が好ましく、商業的に入手可能なBASF社のポリエステル系ポリウレタン“エラストラン（ELASTOLLAN）”ET590、“エラストラン”ET595、“エラストラン”ET598や、同社のポリエーテル系ポリウレタンが好ましい。
【００５６】
押し出し法シートとして用いられるポリエステル系樹脂には、例えば、ジカルボン酸とジオールのエステル重合体などが含まれる。このうち、ジカルボン酸としては、例えば、テレフタル酸およびイソフタル酸などの芳香族ジカルボン酸が含まれ、一方、ジオールとしては、例えば、エチレングリコール、ブチレングリコールおよび１,４−シクロヘキサンジメタノールなどが含まれる。高い透明性が得られることから、ポリエチレンテレフタレートおよびその共重合物、ポリブチレンテレフタレートおよびその共重合物が好ましい。
【００５７】
本発明で用いる第１の樹脂シートおよび第２の樹脂シートは、通常、約０.０１〜２.０ｍｍ、好ましくは約０.０３〜１.５ｍｍの厚さである。厚さが約０.０１ｍｍ未満の場合は、樹脂シートとバックアップ樹脂層との熱接合性や密着性が低くなりやすく、偏光光学物品の中にアシルセルロース系偏光板を包埋しにくくなり、一方、厚さが約２.０ｍｍを超える場合は、後述する偏光板の曲げ加工時に加える熱が行き渡りにくく、曲げ加工が困難になる場合がある。
【００５８】
また、これら樹脂シートには、染料や顔料のほか、フォトクロミック色素や赤外線吸収色素などの機能性色素を含有することができる。
【００５９】
さらに、本発明の偏光光学物品は、所望により、少なくともいずれかの側の表面をハードコート加工することもできる。ハードコートとしては、シラン系、エポキシ系などの熱硬化型ハードコート、アクリル系、エポキシ系などの活性光線硬化型ハードコートなど一般に用いられているいずれのタイプのハードコートが含まれる。ハードコートは、通常、約０.５〜１５μｍ程度の膜厚にするが、密着性向上などを目的に、アクリレート系などのプライマーコート層をコートした上にハードコート層を付与することもできる。本発明においては、これらプライマーコートおよびハードコートのいずれか一方または両方を耐水性被覆材という場合がある。
【００６０】
また、本発明の偏光光学物品は、所望により、少なくともいずれかの側の表面を反射防止加工することもできる。反射防止加工は、通常はハードコートの上へ、真空蒸着法などにより、２〜８層程度の無機質膜を光学膜厚で積層するか、湿式法で１〜３層程度の有機膜を光学膜厚で積層する。
【００６１】
また、本発明の偏光光学物品は、所望により、少なくともいずれかの側の表面を防曇加工することもできる。防曇加工は、通常はポリビニルアルコール系やポリビニルピロリドン系などの親水性樹脂を、約１〜５０μｍ程度の膜厚で付与する。また、本発明の偏光光学物品は、所望により、少なくともいずれかの側の表面を防汚加工することもできる。防汚加工は、通常は反射防止膜の指紋汚れなど有機物質による汚染を防止し、汚染しても容易に拭き取れるようにすることを目的にする。真空蒸着法または湿式法で、フッ素系有機化合物を数１０ｎｍからμｍオーダまでの膜厚で付与するのが一般的である。
【００６２】
また、本発明の偏光光学物品は、所望により、少なくともいずれかの側の表面をミラー加工することもできる。ミラー加工は、通常はハードコートの上へ、真空蒸着法により、アルミニウムや銀、金、白金などの金属膜を付与するのが一般的である。
【００６３】
本発明の偏光光学物品は、原則、枠入れ加工は行わずに使用することが本来の発明の目的に合致する。かりに枠入れ加工を行う場合でも、アシルセルロース系偏光板の外周面が露出しない段階で止めておくのが好ましい。枠入れ加工によってアシルセルロース系偏光板の外周面が露出した場合は、少なくともアシルセルロース系偏光板の外周面を耐水性被覆材で被覆することが必要になる。すなわち、枠入れ加工後の偏光光学物品を、一般的にはディッピング法によって、プライマーコートやハードコートに代表される耐水性被覆材で覆うことが必要になる。
【００６４】
本発明は、第２の態様において、上記した偏光光学物品の製造方法を提供する。
本発明の偏光光学物品の製造方法は、
１）偏光子シートの両方の面にアシルセルロースシートを貼付してアシルセルロース系偏光板を製造する工程、および
２）該アシルセルロース系偏光板の両方の面および外周面にバックアップ樹脂、樹脂シートおよび／または耐水性被覆材を成形、貼付および／または被覆して該アシルセルロース系偏光板を包埋する工程
を含む。
【００６５】
パックアップ樹脂の射出成形または樹脂シートの貼付工程は、曲げ加工する前後に、アシルセルロース系偏光板のいずれかまたは両方の面に行うことができる。
【００６６】
また、アシルセルロース系偏光板にキズが付くのを防止するために、曲げ加工する前に、アシルセルロース系偏光板のいずれかまたは両方の面に保護シートを貼付することもできる。
【００６７】
アシルセルロース系偏光板を本発明の偏光光学物品に適用する態様として、次の３ケースが考えられる。
すなわち、アシルセルロース系偏光板をそのまま用いる場合（ケース１）と、アシルセルロース系偏光板の１つの面に、予めアシルセルロース以外の第１の樹脂シートを貼付する場合（ケース２）と、アシルセルロース系偏光板の両方の面に、予めアシルセルロース以外の第１の樹脂シートおよび第２の樹脂シートをそれぞれ貼付する場合（ケース３）である。
【００６８】
ケース１では、アシルセルロース系偏光板の１つの面または両方の面に、バックアップ樹脂やキャスト成形樹脂との熱接合性または親和性を増す目的で、接着剤または粘着剤を塗布することがある。
【００６９】
製法の一つの態様を述べれば、横長の口金からシート状に押し出した溶融樹脂を回転ロールに受け、冷却、固化する。
【００７０】
樹脂シートには、延伸するものとしないものの２種類がある。すなわち、冷却、固化過程で、いずれの方向にも延伸しない無延伸法シートと、いずれかの方向に延伸する延伸法シートである。
【００７１】
無延伸法シートは、シートのあらゆる場所において、本来、ランダムな分子配向になるはずであるが、押し出しから冷却過程において、シートが受けるせん断力や冷却速度が局所的に異なるため、必ずしもそうはならない。すなわち、長尺方向および厚み方向の分子配向が局所的に異なるため、光学的な意味での均質シートにならない。こうした光学的に不均質なシートをアシルセルロース系偏光板の対物側に貼付すると、ゴーグルやサングラスの偏光度を低下するおそれがある。
そのため、特に対物側に貼付する第１の樹脂シートは、分子配向性が実質的に無いか、一定方向にそろえられていることが好ましい。
【００７２】
延伸法シートには、１軸方向（縦方向）にのみ延伸する１軸延伸シートと、２軸方向（縦横方向）に延伸する２軸延伸シートがある。
１軸延伸シートと２軸延伸シートはシート内の分子配向を延伸方向にそろえることができるので、対物側に貼付する第１の樹脂シートとして好ましい。
１軸延伸シートの場合は、偏光子の延伸方向と、第１の樹脂シートの延伸方向を一致させることによって、偏光度の低下を防ぐことができる。
また、２軸延伸シートの場合は、偏光子の延伸方向と、第１の樹脂シートの２軸の延伸方向のいずれかの方向とを一致させることによって、偏光度の低下を防ぐことができる。
【００７３】
延伸法シートは、延伸倍率が高いほど分子配向がシャープになるため、１軸または２軸の延伸方法に関係なく、約１.５倍以上の延伸倍率のシートであることが好ましい。第１の樹脂シートと第２の樹脂シートに用いる樹脂シートは、キャスト法シートと押し出し法シートのいずれであってもよい。
【００７４】
先述のケース２では、アシルセルロース系偏光板の１つの面に、樹脂シートを貼付する。
先述のケース３では、アシルセルロース系偏光板の両方の面に、それぞれ、第１の樹脂シートおよび第２の樹脂シートを貼付する。
第１の樹脂シートと第２の樹脂シートとは、樹脂と延伸倍率が同一のものであってもよいし、樹脂のみ同一で延伸倍率の異なるものであってもよいし、樹脂も延伸倍率も異なるものであってもよい。
【００７５】
貼付には、接着剤または粘着剤を用いる。接着剤としては、例えば、イソシアネート系、ポリウレタン系、ポリチオウレタン系、エポキシ系、酢酸ビニル系、アクリル系、ワックス系接着剤などが含まれる。また、粘着剤としては、例えば、酢酸ビニル系、アクリル系などが含まれる。
接着剤または粘着剤には、染料や顔料のほか、フォトクロミック色素や赤外線吸収色素などの機能性色素が含まれてもよい。
接着剤または粘着剤は、グラビアコーティング法、オフセットコーティング法など通常の方法を用いて塗布する。
【００７６】
第１の樹脂シートを貼付するにあたり、第１の樹脂シートが押し出し法シートであり、かつ、１軸延伸か２軸延伸されており、第１の樹脂シートを本発明の偏光光学物品の対物側に用いる場合は、偏光子の延伸方向と第１の樹脂シートの延伸方向が一致するように貼付することが、偏光度を高めるため好ましい。
【００７７】
本発明の偏光光学物品は、主に、サングラスや矯正レンズ、ゴーグルまたは顔面シールドとして使われるため、該偏光光学物品は、レンズ形状やシリンダー形状であることが好ましい。
【００７８】
この目的のために、アシルセルロース系偏光板、第１の樹脂シートを貼付したアシルセルロース系偏光板、または、第１の樹脂シートおよび第２の樹脂シートを貼付したアシルセルロース系偏光板は、予めレンズ形状やシリンダー形状などへ、用途に合った形状になるように曲げ加工する。
【００７９】
曲げ加工は、アシルセルロース系偏光板自体、第１の樹脂シートを貼付したアシルセルロース系偏光板、または、第１および第２の樹脂シートを貼付したアシルセルロース系偏光板を金型に入れ、加熱条件下でプレス加工するか、減圧吸引加工するか、あるいは両者の組み合わせで加工する。
【００８０】
プレス加工、減圧吸引加工のいずれにおいても、偏光子シート、アシルセルロースシート、第１および第２の樹脂シートの少なくともいずれかのシートのガラス転移温度よりも高い金型温度や環境温度にする必要がある。
【００８１】
ケース１では、アシルセルロース系偏光板のいずれの面が凸面になってもよい。ケース２とケース３では、一般に、第１の樹脂シートが凸面側にくるようにする。
【００８２】
本発明の偏光光学物品の製造方法には各種の実施態様がある。
代表的な方法は、射出成形機を用いる。射出成形機の金型内にインサートした曲げ加工ずみのアシルセルロース系偏光板に、バックアップ樹脂を射出成形する、いわゆるインサート射出成形法と呼ばれる手法である。
インサート射出成形法には、いくつかの方法がある。球面レンズを製造する場合の方法について、いくつかを例示する。
【００８３】
第１の製造方法
金型直径よりも小さな径のアシルセルロース系偏光板を用意し、球面形状に曲げ加工する。「金型直径よりも小さな径のアシルセルロース系偏光板」とは、曲げ加工した後の見かけの直径が金型直径よりも小さいことを意味する（以下同じ）。
【００８４】
曲げ加工した該アシルセルロース系偏光板を、凸面を下にして、縦型射出成形機の金型の中央に、水平にセットする（横型射出成形機の場合は、垂直にセットする。以下同じ）。金型を閉じ、後面にバックアップ樹脂を射出成形する。出来上がったものは、凸面が偏光板、凹面がバックアップ樹脂のレンズ状物であり、かつ、アシルセルロース系偏光板径よりもバックアップ樹脂部の径が大きいので、偏光板の外縁部にバックアップ樹脂がリング状に延在する。
上記成形体を射出成形機の金型にセットし、今度は凸面側にバックアップ樹脂を射出成形する。
【００８５】
その結果、アシルセルロース系偏光板の外縁部のリング状部分において、レンズ後面のバックアップ樹脂と前面のバックアップ樹脂が接合されることになり、内部にアシルセルロース系偏光板を包埋する偏光光学物品が製造される。水や湿度に弱いアシルセルロース系偏光板をバックアップ樹脂に包埋することによって、雨や汗などの外部環境から守ることができる。
【００８６】
第２−１の製造方法
金型直径よりも小さな径のアシルセルロース系偏光板を用意し、該アシルセルロース系偏光板の直径よりわずかに大きいか、同じか、わずかに小さい第１の樹脂シートを、該アシルセルロース偏光板の中央に貼付する。該アシルセルロース系偏光板に事前に該第１の樹脂シートを貼付しておき、打ち抜き加工すれば、該アシルセルロース系偏光板と該第１の樹脂シートの直径が同じにできる。
【００８７】
その結果、アシルセルロース系偏光板と第１の樹脂シートの直径差により、第１の樹脂シートがアシルセルロース系偏光板に対し、わずかに余るか、ちょうど良いか、わずかに足りない積層体が製造される。第１の樹脂シートを貼付した反対側の面には、バックアップ樹脂との接合性を増す目的で、接着剤が塗布されていてもよい。
【００８８】
該積層体を、第１の樹脂シート側が凸面にくるように球面またはシリンダー形状に曲げ加工する。曲げ加工した該積層体の凸面を下にして、該積層体を縦型射出成形機の金型の中央に、水平にセットする。金型を閉じ、後面にバックアップ樹脂を射出成形する。
【００８９】
偏光板の径よりもバックアップ樹脂部の径が大きいので、出来上がったものは、偏光板の外縁部にバックアップ樹脂がリング状に延在するレンズとなる。なおかつ、第１の樹脂シートの端部とバックアップ樹脂とが密着するか、熱接合することになる。
【００９０】
第１の樹脂シートがアシルセルロース系偏光板に対し、わずかに足りない積層体では、バックアップ樹脂が第１の樹脂シート側へ回りこんで、第１の樹脂シートの端部とバックアップ樹脂と密着するか熱接合する。
その結果、第１の樹脂シートがアシルセルロース系偏光板に対し、わずかに足りない積層体であっても、アシルセルロース系偏光板がバックアップ樹脂と第１の樹脂シートに包埋された状態の偏光光学物品が製造される。この場合の包埋は、アシルセルロース系偏光板が第１の樹脂シートとバックアップ樹脂の中に閉じ込められた状態を意味し、水や湿度に弱いアシルセルロース系偏光板を雨や汗などの外部環境から守ることができる。
【００９１】
第２−２の製造方法
金型直径とほぼ等しい径のアシルセルロース系偏光板を用意し（該アシルセルロース系偏光板に、事前に該第１の樹脂シートを貼付しておき、打ち抜き加工すれば、該アシルセルロース系偏光板と該第１の樹脂シートの直径が同じにできる）、該アシルセルロース系偏光板の直径とほぼ同等の第１の樹脂シートを、該アシルセルロース偏光板の中央に貼付して積層体にする。「金型直径とほぼ等しい径のアシルセルロース系偏光板」とは、曲げ加工した後の見かけの直径が金型直径とほぼ等しいことを意味する。
【００９２】
該積層体を、第１の樹脂シートが凸面にくるように球面またはシリンダー形状に曲げ加工する。曲げ加工した該積層体の凸面を下にして、縦型射出成形機の金型の中央に、水平にセットする。金型を閉じ、後面にバックアップ樹脂を射出成形する。
【００９３】
偏光板の径とバックアップする樹脂の径がほぼ等しいので、出来上がったものは、アシルセルロース系偏光板の外周面が露出した偏光光学物品になる。
この状態では、アシルセルロース系偏光板の露出面が水に弱いので、アシルセルロース系偏光板の少なくとも外周面だけは耐水性被覆材で被覆することが好ましい。被覆材がプライマーコートやハードコートの場合であって、該偏光光学物品の全体をディッピング法によって被覆する場合は、本発明の好ましい実施態様の１つである。
その結果、アシルセルロース系偏光板の外周面を、第１の樹脂シートとバックアップ樹脂と被覆材とで包埋する偏光光学物品が製造される。
【００９４】
この場合の包埋は、アシルセルロース系偏光板がバックアップ樹脂と第１の樹脂シートと耐水性被覆材との中に閉じ込められた状態を意味し、水や湿度に弱いアシルセルロース系偏光板を、雨や汗などの外部環境から守ることができる。
第２−２の製造方法では、第１の樹脂シートのほか、第２の樹脂シートが貼付されていてもよい。
【００９５】
第３の製造方法
第２−１の製造方法と同様にして、金型直径よりも小さな径のアシルセルロース系偏光板を用意し、該アシルセルロース系偏光板の直径よりもわずかに大きいか、ほほ同じか、わずかに小さい第１の樹脂シートを、該アシルセルロース系偏光板の中央に貼付して積層体を製造する。
【００９６】
第１の樹脂シートとは反対側の面に、該アシルセルロース系偏光板の直径とほぼおなじ直径の第２の樹脂シートを貼付する。その結果、アシルセルロース系偏光板を第１の樹脂シートおよび第２の樹脂シートで挟持した積層体が製造される。該アシルセルロース系偏光板に、事前に該第１の樹脂シートと該第２の樹脂シートを貼付しておき、打ち抜き加工すれば、該アシルセルロース系偏光板と該第１の樹脂シートと該第２の樹脂シートの直径が一致した積層体にできる。
【００９７】
該積層体を、第１の樹脂シートが凸面にくるように球面またはシリンダー形状に曲げ加工する。曲げ加工した該積層体の凸面を下にして、縦型射出成形機の金型の中央に水平にセットする。金型を閉じ、後面にバックアップ樹脂を射出成形する。
【００９８】
積層体の径よりもバックアップ樹脂部の径が大きいので、出来上がったものは、偏光板の外縁部に、バックアップ樹脂がリング状に延在するレンズとなる。なおかつ、第２−１の製造方法と同様、第１の樹脂シートの端部とバックアップ樹脂とが密着するか、熱接合することになる。
第２の樹脂シートとバックアップ樹脂が熱接合する場合は、積層体とバックアップ樹脂との強固な接合が得られるのが、第３の製造方法の特徴である。
【００９９】
その結果、バックアップ樹脂と第１の樹脂シートと第２の樹脂シートの中に、アシルセルロース系偏光板が包埋された偏光光学物品が製造される。
この場合の包埋は、アシルセルロース系偏光板がバックアップ樹脂と第１の樹脂シートと第２の樹脂シートの中に閉じ込められた状態を意味し、水や湿度に弱いアシルセルロース系偏光板を、雨や汗などの外部環境から守ることができる。
【０１００】
縦型射出成形機は、インサートを金型の中央に水平にセットする方式であり、重力を利用してインサートを金型に安定セットするので、有利な方法である。そのため、第１〜３の製造方法では、いずれも縦型射出成形機を使用する例を示した。
しかし、インサートを垂直にセットする横型射出成形機でも、例えば、金型にインサートを減圧吸引して固定する方法をとれば、インサートを金型に安定セットできるので、横型射出成形機も使用可能である。
【０１０１】
本発明の偏光光学物品のバックアップ樹脂として、好ましく用いられる熱可塑性樹脂は、ポリカーボネート系樹脂、ポリアミド系樹脂、ポリエステル系樹脂、ポリウレタン系樹脂、ポリスチレン系樹脂、メチルメタアクリレートやシクロヘキシルメタクリレートなどの単重合体、共重合体を含むポリ（メタ）アクリレート系樹脂、塩化ビニル系樹脂、ポリスチレン・メチルメタクリレート系樹脂、アクリロニトリル・スチレン系樹脂、ポリ−４−メチルペンテン−１樹脂、アンダマンタン環やシクロペンタン環を主鎖に持つ主鎖炭化水素系樹脂と、これらの間の透明性ポリマーアロイなどが挙げられる。なかでも、透明性、無色性、耐衝撃性、耐熱性、硬度などから、ポリカーボネート系樹脂、ポリメチルメタアクリレート（ＰＭＭＡ）系樹脂、ポリアミド系樹脂、ポリウレタン系樹脂、ポリエステル樹脂と、これらの透明性ポリマーアロイがとくに好ましく用いられる。
いずれも、基本的には、第１の樹脂シートおよび第２の樹脂シートに用いられる樹脂であれば、好適に用いられる。
【０１０２】
第１の樹脂シートとバックアップ樹脂、第２の樹脂シートとバックアップ樹脂とは、その境界面や端部において熱接合する方が、偏光光学物品の中にアシルセルロース系偏光板を包埋し、水や汗や湿度を遮蔽する効果が高まるので、第１の樹脂シートとバックアップ樹脂、第２の樹脂シートとバックアップ樹脂とは、化学的に同系統の素材である場合や、化学的に同系統でなくても、相互に熱接合する関係にある場合が好ましい組み合わせとなる。
【０１０３】
本発明の第１〜第３の製造方法は、特に偏光レンズの製造に適する。ただし、出来上がったレンズは眼鏡フレームに枠入れするために、レンズの周囲を研磨すると、せっかく包埋したアシルセルロース系偏光板の端面が露出し、雨や汗や湿度からアシルセルロース系偏光板を保護できなくおそれが高い。
そのため、第１〜第３の製造方法では、枠入れのための研磨はアシルセルロース系偏光板の外周面が露出しないところまでで止めておく。
【０１０４】
本発明が最も適する偏光光学物品は、枠入れのためにレンズ周囲を研磨する必要のない形状のものである。その代表例は、レンズとフレームとが一体的に成形される眼鏡タイプのもの、あるいは、レンズとフレームとが一体的に成形されるアイカップタイプのも、あるいは、レンズとフレームとが一体的に成形されるゴーグルタイプのものである。
【０１０５】
実施態様の１つとして、本発明の製造方法にはいわゆるキャスト成形法と呼ばれる方法がある。
キャスト成形法にも、いくつかの方法がある。本発明の偏光光学物品のうち、球面形状レンズを製造する方法について、いくつかの例を示す。
【０１０６】
第４の製造方法：曲げ加工後の直径がガラスモールドのプレート直径よりいくぶん小さいアシルセルロース系偏光板を曲げ加工して、球面形状にする。「ガラスモールドのプレート直径よりいくぶん直径の小さいアシルセルロース系偏光板」とは、曲げ加工した後の見かけの直径が、ガラスモールドのプレート直径よりいくぶん小さい意味である。
【０１０７】
ガラスモールドのプレートの凹面側に何滴かのレンズ成形用モノマーを垂らし、その面の中央に、曲げ加工した該偏光板の凸面を密着させる。モノマーの界面張力によって、該偏光板とガラスモールドのプレートの界面に広がり、偏光板がガラスモールドのプレートに密着する。
偏光板の密着したガラスモールドのプレートに、もう１枚のガラスモールドのプレートを対置し、２枚のガラスモールドのプレートの外周に粘着テープを巻き、レンズ成形用のガラスモールドを組み立てる。出来上がったガラスモールドの中に、レンズ成形用モノマーを充填し、重合し、レンズを成形する。
その結果、内部にアシルセルロース系偏光板を包埋するキャスト成形法レンズが製造される。この場合の包埋は、アシルセルロース系偏光板がレンズ成形用モノマーの重合体の中に閉じ込められた状態を意味し、水や湿度に弱いアシルセルロース系偏光板を、雨や汗などの外部環境から守ることができる。
【０１０８】
第５の製造方法：曲げ加工後の直径がガラスモールドのプレート直径よりいくぶん小さいアシルセルロース系偏光板を曲げ加工して、球面形状にする。
曲げ加工したアシルセルロース系偏光板を中空に固定できる構造をそなえた２枚のガラスモールドのプレートの間に、該アシルセルロース系偏光板を挿入し、該アシルセルロース系偏光板を固定する。ガラスモールドのプレートの周囲を粘着テープで巻いて、レンズ成形用のガラスモールドを組み立てる。
出来上がったガラスモールドのなかに、レンズ成形用モノマーを充填し、重合し、レンズを成形する。
【０１０９】
その結果、内部にアシルセルロース系偏光板を包埋するキャスト成形法レンズが製造される。この場合の包埋は、アシルセルロース系偏光板がレンズ成形用モノマーの重合体の中に閉じ込められた状態を意味し、水や湿度に弱いアシルセルロース系偏光板を、雨や汗などの外部環境から守ることができる。
【０１１０】
第４および第５の製造方法も、偏光レンズの製造に適する。ただし、この場合も、出来上がったレンズを眼鏡フレームに枠入れするために、レンズの周囲を研磨すると、せっかく包埋したアシルセルロース系偏光板の端面が露出し、雨や汗や湿度からアシルセルロース系偏光板を保護できなくおそれが高い。
そのため、枠入れのための研磨はアシルセルロース系偏光板の外周面が露出しないところまでで止めておく。
【実施例】
【０１１１】
実施例１  第１の製造法例
１軸延伸法と染料ドーピング法で調製された厚さ約３０μｍのポリビニルアルコールシート（３）の両方の面を２枚のセルローストリアセテートシート（１ａおよび１ｂ）（厚さ約１００μｍ。キャスト製膜法で調製）で侠持し、接着剤（２ａおよび２ｂ）で貼付した、全体の厚さ約４５０μｍのアシルセルロース系偏光板（４ａ）（住友化学製。以下ＴＡＣ偏光板と呼称する）を用意した。
【０１１２】
ＴＡＣ偏光板の両方の面に、ポリエステル系ポリウレタン接着剤を約２０μｍの厚さで塗布し、リリース機能のあるポリプロピレン保護シートを貼付した。
つづいて、このＴＡＣ偏光板を直径７８ｍｍの円形に切り取り、約１２５℃の条件で８カーブの球面形状に曲げ加工した。つづいて、凹面側のポリプロピレン保護シートを剥離除去した。
つづいて、直径８３ｍｍ、かつ８カーブの球面形状を有する金型をそなえた縦型射出成形機の凹面金型の中央に、該曲げ加工したＴＡＣ偏光板をインサートとして、水平にセットした。
凹面金型と凸面金型を重ね合わせて金型を閉じ、ＴＡＣ偏光板の凹面側に、高い耐衝撃性で知られるポリカーボネート樹脂をバックアップ樹脂として射出成形した。出来上がったものは、凸面がＴＡＣ偏光板、凹面が厚さ約１ｍｍのポリカーボネート樹脂のレンズ状物であり、かつ、偏光板の外縁部に、約４ｍｍ幅のポリカーボネート樹脂のリングが延在した。
つづいて、該レンズ状物の凸面側のポリプロピレン保護シートを剥離、除去する。該レンズ状物を縦型成形機の凸面金型の中央に吸引固定し、凸面側にポリカーボネート樹脂をバックアップ樹脂として射出成形した。
出来上がったものは、ＴＡＣ偏光板が偏光光学物品の中央にあり、ＴＡＣ偏光板の凸面側と凹面側とが、それぞれ厚さ約１ｍｍのポリカーボネート樹脂で覆われ、かつ、ＴＡＣ偏光板の外縁部を、約４ｍｍ幅でポリカーボネート樹脂に隈取された偏光光学物品である。
出来上がった偏光光学物品の偏光度は９６.１％であった。また、該光学物品を室温の水に７２時間浸漬したところ、ＴＡＣ偏光板が剥離することはなく、雨や汗などの外部環境からＴＡＣ偏光板をよく保護していることが分かった。
【０１１３】
実施例２  第２−１の製造法例
実施例２においては、レンズとフレームとが一体的に成形される１眼のゴーグルタイプの偏光光学物品で例示する。
第１の樹脂シートとして、押し出し成形法で作った厚さ約１００μｍの無延伸ポリカーボネート樹脂シートを準備しておき、その１つの面に、貼付用接着剤としてポリエステル系ポリウレタンを約２０μｍの厚さで塗布した。
【０１１４】
該第１の樹脂シートの接着剤面を実施例１で用いたＴＡＣ偏光板に重ね合わせ、貼付して積層体を製造した。
ついで、該積層体の第１の樹脂シートとは反対側の面に、ポリエーテル系ポリウレタン接着剤を約２０μｍの厚さで塗布し、その部分に、リリース機能のあるポリプロピレン保護シートを貼付した。
ついで、該積層体の偏光子の延伸方向と、ゴーグルの左右の眼を結ぶ方向とを一致するようにして、両眼の視野部と鼻部の窪みのある形状Ａを打ち抜き法で切り取った（図５参照）。
ついで、ポリカーボネート樹脂シート（第１の樹脂シート）が凸面にくるように、該積層体を、約１２５℃の条件で曲げ加工し、ゆるい球面形状Ｂにした（図５参照）。ついで、ポリプロピレン保護シートを剥離除去した。
【０１１５】
ついで、形状Ａよりわずかに大きく、かつ球面形状Ｂと同じ曲面を有する金型をそなえた縦型射出成形機の凹面金型の中央に、ポリカーボネート樹脂シート（第１の樹脂シート）を凸面にする該積層体をインサートとして、水平にセットする。
凹面金型と凸面金型を重ね合わせて金型を閉じ、ＴＡＣ偏光板の凹面側（接着剤塗布面）にポリカーボネート樹脂をバックアップ樹脂として射出成形した。
【０１１６】
出来上がった偏光光学物品のレンズ部分は、ＴＡＣ偏光板が偏光光学物品の中央にあり、凸面がポリカーボネートの第１の樹脂シート、凹面が厚さ約１.５ｍｍのポリカーボネート樹脂、かつ、ＴＡＣ偏光板の端部周辺も、約２.５ｍｍ幅でポリカーボネート樹脂が充填する偏光光学物品になった。
【０１１７】
ポリカーボネートの第１の樹脂シートの端部とポリカーボネートのバックアップ樹脂とはよく熱接合しており、ＴＡＣ偏光板がポリカーボネート樹脂シートと、バックアップ成形したポリカーボネート樹脂の中に完全に包埋されていた。
出来上がった偏光光学物品の偏光度は９６.３％であった。また、この偏光光学物品を室温の水に７２時間浸漬したところ、ＴＡＣ偏光板が剥離することはなく、雨や汗などの外部環境からＴＡＣ偏光板をよく保護していることが分かった。
【０１１８】
実施例３  第２−１の製造法例
第１の樹脂シートとして、３倍に１軸延伸した厚さ約１００μｍのポリカーボネート樹脂シートを用い、かつ、ゴーグルの左右の眼を結ぶ方向と偏光子の延伸方向とポリカーボネート樹脂シート（第１の樹脂シート）の延伸方向が一致するように貼付し、打ち抜き法で切り取った以外は、実施例２と同様の方法で偏光光学物品を製造した。
出来上がった偏光光学物品の偏光度は９８.６％であった。また、この偏光光学物品を室温の水に７２時間浸漬したところ、ＴＡＣ偏光板が剥離することはなかった。
【０１１９】
実施例４  第２−１の製造法例
第１の樹脂シートとして、ポリカーボネート樹脂シートの代わりに厚さ約１００μｍのポリウレタン樹脂シートを用いた以外は、実施例２と同様の方法で偏光光学物品を製造した。該ポリウレタン樹脂シートは、ポリエステル系ポリウレタン（ＢＡＳＦ社の“エラストラン”ET590）をシート状に押し出し成形した厚さ約２００μｍの無延伸シートである。
出来上がった偏光光学物品のレンズ部分は、ＴＡＣ偏光板が偏光光学物品の中央にあり、凸面がポリウレタンの第１の樹脂シート、凹面が厚さ約１.５ｍｍのポリカーボネート樹脂、かつ、ＴＡＣ偏光板の外縁部も、約２.５ｍｍ幅でポリカーボネート樹脂が延在する偏光光学物品であった。
ポリウレタンの第１の樹脂シートの端部とポリカーボネートのバックアップ樹脂とは、よく熱接合しており、ＴＡＣ偏光板が、ポリウレタンの第１の樹脂シートとポリカーボネート樹脂の中に完全に包埋されていた。
出来上がった偏光光学物品の偏光度は９７.３％であった。また、この偏光光学物品を室温の水に７２時間浸漬したところ、ＴＡＣ偏光板が剥離することはなかった。
【０１２０】
実施例５  第２−１の製造法例
第１の樹脂シートとして、ポリカーボネート樹脂シートの代わりに厚さ約１２０μｍのＰＭＭＡ樹脂シートを用い、バックアップ樹脂としてＰＭＭＡ樹脂を用いた以外は、実施例２と同様の方法で偏光光学物品を製造した。該ＰＭＭＡ樹脂シートは、厚さ約３００μｍの板間重合シートである。
出来上がった偏光光学物品のレンズ部分は、ＴＡＣ偏光板が偏光光学物品の中央にあり、凸面がＰＭＭＡの第１の樹脂シート、凹面が厚さ約１.５ｍｍのＰＭＭＡ樹脂になっており、かつ、ＴＡＣ偏光板の外縁部に、約２.５ｍｍ幅でＰＭＭＡ樹脂が延在する偏光光学物品であった。
出来上がった偏光光学物品は、偏光度が９８.６％であり、かつ、ＰＭＭＡの第１の樹脂シートの端部とＰＭＭＡのバックアップ樹脂とは、両者の境界でよく熱接合していた。この偏光光学物品を室温の水に７２時間浸漬したところ、ＴＡＣ偏光板が剥離することはなく、雨や汗などの外部環境からＴＡＣ偏光板をよく保護していることが分かった。
【０１２１】
実施例６  第２−１の製造法例
実施例２においては、第１の樹脂シートとして、ポリカーボネート樹脂シートの代わりに厚さ約１００μｍのポリエチレンテレフタレート樹脂シートを用いる以外は、実施例２と同様の方法で偏光光学物品を製造した。該ポリエチレンテレフタレート樹脂シートは、縦横方向へ、それぞれ約３.５倍に２軸延伸された、厚さ約８０μｍのシートである。ただし、ゴーグルの左右の眼を結ぶ方向と偏光子の延伸方向と、２軸延伸されたポリエチレンテレフタレート樹脂シートのどちらかの延伸方向が一致するように貼付し、切り取った。
【０１２２】
出来上がった偏光光学物品のレンズ部分は、ＴＡＣ偏光板が偏光光学物品の中央にあり、凸面がポリエチレンテレフタレートの第１の樹脂シート、凹面が厚さ約１.５ｍｍのポリカーボネート樹脂、かつ、ＴＡＣ偏光板の外縁部を、約２.５ｍｍ幅でポリカーボネート樹脂が延在する偏光光学物品であった。
【０１２３】
出来上がった偏光光学物品は、偏光度が９８．１％であり、かつ、ポリエチレンテレフタレートの第１の樹脂シートの端部とポリカーボネートのバックアップ樹脂とが両者の境界でよく密着していた。この偏光光学物品を室温の水に７２時間浸漬したところ、ＴＡＣ偏光板が剥離することはなく、雨や汗などの外部環境からＴＡＣ偏光板をよく保護していることが分かった。
【０１２４】
実施例７  第２−１の製造法例
実施例２において、第１の樹脂シートとして、押し出し成形法で作った厚さ約１００μｍのポリウレタン（ＢＡＳＦ社のELASTOLLAN  ET590）樹脂シートを準備しておき、その１つの面に、貼付用接着剤としてポリエステル系ポリウレタンを約２０μｍの厚さで塗布した。
該第１の樹脂シートの接着剤面を実施例１で用いたＴＡＣ偏光板に重ね合わせ、貼付して積層体を製造した。
ついで、該積層体の第１の樹脂シートとは反対側の面に、ポリエーテル系ポリウレタン接着剤を約２０μｍの厚さで塗布し、その部分に、リリース機能のあるポリプロピレン保護シートを貼付した。
ついで、該積層体の偏光子の延伸方向とゴーグルの左右の眼を結ぶ方向とを一致させて、両眼部と鼻部の窪みのある形状Ａを打ち抜き法で切り取った（図５参照）。
ついで、ポリウレタン樹脂シート（第１の樹脂シート）が凸面になるように、該積層体を、約１２５℃の条件で曲げ加工し、ゆるい球面形状Ｂにした（図５参照）。ついで、ポリプロピレン保護シートを剥離除去した。
ついで、形状Ａよりわずかに大きく、かつ球面形状Ｂと同じ曲面を有する金型を備えた縦型射出成形機の凹面金型の中央に、ポリウレタン樹脂シート（第１の樹脂シート）を凸面にする該積層体をインサートとして、水平にセットする。
凹面金型と凸面金型を重ね合わせて金型を閉じ、ＴＡＣ偏光板の凹面側（接着剤塗布面）に、高い耐衝撃性で知られる透明ナイロン樹脂（エムス社の“グリルアミド”ＴＲ−９０）をバックアップ樹脂として射出成形した。
【０１２５】
出来上がった偏光光学物品のレンズ部分は、ＴＡＣ偏光板が偏光光学物品の中央にあり、凸面がポリウレタンの第１の樹脂シート、凹面が厚さ約１.５ｍｍの透明ナイロン樹脂、かつ、ＴＡＣ偏光板の外縁部を、約２.５ｍｍ幅で透明ナイロン樹脂が延在する偏光光学物品であった。
ポリウレタンの第１の樹脂シートと透明ナイロンのバックアップ樹脂とはよく密着しており、ＴＡＣ偏光板がポリウレタン樹脂シートと透明ナイロン樹脂の中に完全に包埋されていた。
【０１２６】
出来上がった偏光光学物品の偏光度は９７.１％であった。また、この偏光光学物品を室温の水に７２時間浸漬したところ、ＴＡＣ偏光板が剥離することはなかった。
【０１２７】
実施例８  第２−２の製造法例
ポリカーボネート樹脂シートとＴＡＣ偏光板を貼り合せた積層体を製造し、該積層体の曲げ加工後の直径が、縦型射出成形機の金型直径とほぼ同一にする以外は、実施例２と同様にして偏光光学物品を製造した。
【０１２８】
出来上がった偏光光学物品は、ＴＡＣ偏光板を真中にはさみ、凸面がポリカーボネートの第１の樹脂シート、凹面が厚さ約１.５ｍｍのポリカーボネート樹脂からなるサンドイッチ構造をしていた。
偏光光学物品の外周面は、ＴＡＣ偏光板の外周面がそのまま露出していた。
ついで、該偏光光学物品の全体をポリウレタン系プライマーコート液にディッピングして、厚さ約１０μｍのプライマーコートを偏光光学物品の全面に付与した。ついで、シラン系のハードコート液にディッピングし、１２０℃、２時間処理して硬化し、厚さ約７μｍのハードコートを偏光光学物品の全面に付与した。
【０１２９】
出来上がった偏光光学物品の偏光度は９６.３％であった。また、この偏光光学物品を室温の水に７２時間浸漬したところ、ＴＡＣ偏光板が剥離することはなく、雨や汗などの外部環境からＴＡＣ偏光板をよく保護していることが分かった。
【０１３０】
実施例９  第３の製造法例
実施例２と同様、レンズとフレームを一体成形する１眼のゴーグルタイプの偏光光学物品で例示する。
第１の樹脂シートとして、３倍に１軸延伸した厚さ約２００μｍのポリカーボネート樹脂シートを用意し、第２の樹脂シートとして、押し出し成形法で製造した厚さ約２００μｍの無延伸ポリカーボネート樹脂シートを用意した。
第１の樹脂シートに厚さ約３０μｍのアクリル系粘着剤を塗布し、第１の樹脂シートの延伸方向がＴＡＣ偏光板の偏光子の延伸方向と一致するように、第１の樹脂シートをＴＡＣ偏光板に貼付した。
厚さ約３０μｍのアクリル系粘着剤を塗布した第２の樹脂シートを、ＴＡＣ偏光板の、第１の樹脂シートを貼付していない側に貼付した。
【０１３１】
出来上がったものは、１つの面に１軸延伸したポリカーボネートの第１の樹脂シート、もう１つの面に無延伸ポリカーボネートの第２の樹脂シートを積層したＴＡＣ偏光板である。
ついで、偏光子ならびに第１の樹脂シートの延伸方向と、ゴーグルの左右の眼を結ぶ方向とを一致させて、両眼の視野部と鼻部の窪みのある形状Ａを打ち抜き法で切り取った（図５参照）。
ついで、該積層体を、第１の樹脂シートが凸面になるように、約１２５℃の条件で曲げ加工し、ゆるい球面形状Ｂにした（図５参照）。
ついで、形状Ａよりわずかに大きく、かつ球面形状Ｂと同じ曲面を有する金型を備えた縦型射出成形機の凹面金型の中央に、該積層体をインサートとして、水平にセットする。
凹面金型と凸面金型を重ね合わせて金型を閉じ、凹面側の第２の樹脂シートに、ポリカーボネート樹脂をバックアップ樹脂として射出成形した。
出来上がった偏光光学物品のレンズ部分は、ＴＡＣ偏光板が偏光光学物品の中央にあり、凸面がポリカーボネートの第１の樹脂シート、凹面が厚さ約１.５ｍｍのポリカーボネート樹脂、かつ、ＴＡＣ偏光板の外縁部を、約２.５ｍｍ幅でポリカーボネート樹脂が延在する偏光光学物品であった。
ポリカーボネートの第１の樹脂シートとポリカーボネートのバックアップ樹脂、ポリカーボネートの第２の樹脂シートとポリカーボネートのバックアップ樹脂とは、互いによく熱接合していた。ＴＡＣ偏光板は、ポリカーボネートの第１の樹脂シートとポリカーボネート樹脂（第２の樹脂シートとバックアップ樹脂）の中に完全に包埋されていた。
【０１３２】
出来上がった偏光光学物品の偏光度は９８.４％であった。また、この偏光光学物品を室温の水に７２時間浸漬したところ、ＴＡＣ偏光板が剥離することはなかった。
【０１３３】
実施例１０  第３の製造法例
第１の樹脂シートとして、１軸延伸したポリカーボネート樹脂シートの代わりに、厚さ約２００μｍの無延伸ポリカーボネート樹脂シートを用いる以外は、実施例９と同様の方法で偏光光学物品を製造した。
製造した偏光光学物品の偏光度は９６.３％であった。また、この偏光光学物品を室温の水に７２時間浸漬したところ、ＴＡＣ偏光板が剥離することはなかった。
【０１３４】
実施例１１  第３の製造法例
第１の樹脂シートと第２の樹脂シートとして、１軸延伸したポリカーボネート樹脂シートの代わりに、実施例５で用いた板間重合したＰＭＭＡシートを、バックアップ樹脂として実施例５で用いたＰＭＭＡ樹脂を用いる以外は、実施例９とほぼ同様の方法で偏光光学物品を製造した。
製造した偏光光学物品は、偏光度が９８.６％であり、かつ、ＰＭＭＡの第１の樹脂シートとＰＭＭＡのバックアップ樹脂とは、両者の境界でよく熱接着していた。この偏光光学物品を室温の水に７２時間浸漬したところ、ＴＡＣ偏光板が剥離することはなく、外部環境からＴＡＣ偏光板をよく保護していることが分かった。
【０１３５】
比較例１
実施例１で作った偏光光学物品の周囲を端部から約１０ｍｍ削り、ＴＡＣ偏光板の外周面を露出させた。
このものを室温の水に浸漬したところ、２４時間でＴＡＣ偏光板に水の侵入がみられた。４２時間後には、光学物品の半分ほどが剥離した。この結果、ＴＡＣ偏光板が、雨や汗などの外部環境から十分に保護されていないことが分かった。
【０１３６】
比較例２
実施例８で作った偏光光学物品の、プライマーコートとハードコートを行わないものを室温の水に浸漬した。２４時間でＴＡＣ偏光板に水の侵入がみられた。４２時間後には、光学物品の半分ほどが剥離した。この結果、ＴＡＣ偏光板が、雨や汗などの外部環境から十分に保護されていないことが分かった。
【符号の説明】
【０１３７】
１ａ、１ｂ    アシルセルロースシート
２ａ、２ｂ    接着剤
３            偏光子シート
４ａ          ＴＡＣ偏光板
４ｂ          第２−１と第２−２の製造法で用いた第１の樹脂シートを貼付したＴＡＣ偏光板
４ｃ          第３の製造法で用いた第１の樹脂シートと第２の樹脂シートを貼付したＴＡＣ偏光板
５            接着剤
６            第１の樹脂シート
７            接着剤
８            第２の樹脂シート
９ａ、９ｂ    バックアップ樹脂
１０          バックアップ樹脂の接合面
１１          実施例１の偏光光学物品の断面
１２          第１の樹脂シートとバックアップ樹脂の接合面
１３          接着剤
１４          バックアップ樹脂
１５          実施例２〜７の偏光光学物品
１６          プライマーコートとハードコート
１７          実施例８の偏光光学物品
１８          第１の樹脂シートとバックアップ樹脂の接合面
１９          第２の樹脂シートとバックアップ樹脂の接合面
２０          バックアップ樹脂
２１          実施例９〜１１の偏光光学物品
【図１】
2010262112.tif 000002
【図２】
2010262112.tif 000003
【図３】
2010262112.tif 000004
【図４】
2010262112.tif 000005
【図５】
2010262112.tif 000006
【図６】
2010262112.tif 000007
【図７】
2010262112.tif 000008
【図８】
2010262112.tif 000009